Brevet FR2005225A1 — publié le 19691212

La présente invention est relative à une nouvelle composition à effet répulsif sur les rongeurs, comprenant une substance organique filmogène contenant, comme constituant actif, un dérivé du tributyl-étain, cette composition pouvant être employée en revête-5 ment protecteur contre les rongeurs. Les dommages causés par les rongeurs aux installations de transmission d'énergie et de communication posent un problème constant depuis de nombreuses années. En général, il y a deux procédés pour essayer de résoudre ce problème» Le premier, le plus 10 satisfaisant, consisterait à éliminer entièrement la population des rats et des souris par l'emploi de pièges, de poisons pour, rongeurs et par des constructions à l'épreuve des rongeurs. Cependant, ces moyens sont pratiquement impossibles à mettre en oeuvre parce qu'il est difficile de piéger ou d'empoisonner les rongeurs 15 dans les zones éloignées et non peuplées où sont placés les. câbles de communication. En outre, un tel programme est impraticable parce que le coût entraîné par la pose des pièges ou la distribution de poisons sur de très grandes distances serait trop' élevé. 20 Le second procédé consiste à utiliser des compositions à ef fet répulsif sur les rongeurs dans un revêtement capable di être,-_ retenu sur les câbles de communication^sans-én affecter l'aspect, sans contaminer les câbles destinés à être protégés, ces compositions affectant cependant les sens des rongeurs de manière à les 25 empêcher d'attaquer les câbles ou autres objets à protéger. Ces compositions doivent empêcher ou minimiser les dommages causés par les rongeurs aux cartons, tissus et autres matériaux imprégnés , enduits ou traités d'autre manière avec les compositions chimiques. L'agent répulsif doit être suffisamment stable pour as-30 surer une efficacité continue dans des conditions diverses de manipulation, d'expédition et de conservation. On doit aussi le trouver sur le marché à un prix qui n'augmente pas indûment le prix de revient des articles.à protéger. L'un des buts de l'invention est une composition à effet ré-35 pulsif sur les rongeurs, permettant au constituant actif de conserver son activité répulsive sur les rongeurs, malgré le fait que sa volatilité soit telle qu'il doive s'évaporer normalement en un bref délai. L'invention vise également une composition à effet répulsif sur les rongeurs présentant un pouvoir adhésif accrû sur 40 des substrats comme le polyéthylène. 2. ^ „ 6909086 2005^25 L'invention concerne une composition à effet répulsif sur les rongeurs, comprenant une substance organique filmogène dans laquelle est dispersé uniformément un dérivé de tributyl-étain dè formule (C^H^)^Sn Q, dans laquelle Q est un radical Chlorure; 5 fluorure, oxyde ou acétate. - La gamme des compositions est la suivante : Pourcentage C ons t i tuant s (en poids) " (C.H ) Sn Q (Q. étant un radical chlorure, 10 fluorure, oxyde ou acétate) • 10. à 25. fi Résine filmogène ?5 à 40 $ Plastifiant 10 à 40 ^ Solvant hydrocarboné 40 à 18 $ Les produits filmogènes convenant à l'invention sont choisis 15 parmi le caoutchouc chloré, les résines polyacryliques, les résines polyamides et les résines polyuréthanes. Les compositions nouvelles suivant l'invention ont l'avantage d'être hautement adhésives sur les isolants en polyéthylène, d'être stables aux températures élevées et fortement répulsives . 20 sur les rongeurs. XI a été trouvé, de façon tout à fait inattendue, que dans ces compositions nouvelles la tension de vapeur du constituant actif dérivé du tributyl-étain est supprimée, ce qui augmente considérablement la durée pendant laquelle ces compositions conservent leur pouvoir répulsif. , 25 La composition préférée suivant l'invention est établie comme il suit : Pourcentage Constituants (en poids) Chlorure de tributyl-étain 15»85 7° JO Caoutchouc chloré ~ Jk, 8 \ fà Biphényle chloré 25,88 °ja Toluène ' 2J,k6 % La teneur totale en matières solides de cette composition est de 76,5^ a/> en poids. Le pourcentage en chlorure de tribùtyl-35 étain dans une pellicule séchée de cette'composition est-de '20,70^o en poids. - *' On prépare la composition nouvelle préférée en dissolvant le caoutchouc naturel chloré et du biphényle chloré dans une solution ben'zénique de chlorure de tributyl-étain et de biphényle chloré. hO La viscosité dè la solution limpide obtenue est ajustée avec "du toluène. La viscosité de la composition suivant 1'invention'est 3" 2005225 6909086 de 6340 à 9850 centipoises (correspondant à Z-4 et Z-5 dans l'échelle Gardner). L'addition du chlorure de tributyl-étain lui-même réduit sensiblement la viscosité de l'ensemble des résines et agit comme plastifiant, à la fois dans la composition en solution 5 et dans la composition à l'état de pellicule sèche. La substance filmogène préférée utilisée dans cette composition est le caoutchouc naturel chloré. De préférence, le caoutchouc chloré doit a-voir un pourcentage en matières solides de 100 et doit contenir un mélange 61,3 $ à 68,2 $ de chlore. Le pourcentage d'humidité 10 doit être inférieur à 1 $. La nouvelle composition à effet répulsif sur les rongeurs et autres nuisibles, peut adhérer sous forme de pellicules ou d'enduits ininflammables sur une grande variété de matériaux d'enrobage ou d'emballage. Les compositions suivant l'invention se prêtent 15 à la protection des isolants et blindages de fils ou câbles électriques. Plus particulièrement, ces compositions présentent un grand pouvoir adhésif sur les enrobages de polyéthylène et les i-solants de fils et câbles électriques. s On peut employer ces compositions nouvelles avec d'autres 20 substrats renforcés convenables comme papier, carton d'emballage, paille ou fibre en plaques, carton, tissus textiles de fibres naturelles ou synthétiques, bois, ou feuille métallique, filtre, ou tamis métallique, compositions plastiques, conduites, etc. On peut aussi les faire adhérer à un matérieu de renforcement surtout dans 25 le dessein de protéger ce matériau. Les exemples qui suivent illustrent l'invention. EXEMPLE 1. On charge un réacteur en acier inoxydable de 38»81 parties en poids de caoutchouc chloré, fourni sous la marque Parlon S-20 30 par la Société Hercules Powder Co., de Wilmington (Delaware), et de 23,46 parties de toluène. On chauffe le mélange sous agitation jusqu'à 66°C. Tout en maintenant le mélange réactionnel à 66°C, on ajoute 25,88 parties en poids de biphényle chloré, composé de 17,35 parties de produit vendu sous le nom d'Arochlor 1254 et de 35 8,53 parties d'Arochlor 5460, ces deux produits étant vendus par la Société Monsanto Chemical Co. de St-Louis (Missouri). On agite le mélange réactionnel jusqu'à ce qu'on n'observe plus de matières solides non dissoutes. La solution limpide et homogène obtenue est refroidie à 38°C et additionnée sous agita-40 tion de 15,85 parties en poids de chlorure de tributyl-étain. Le 2005225 6909086 produit final, constituant la composition préférée, présente une viscosité de 9850 centipoises (Z-5 sur l'échelle Gardner). EXEMPLE 2. On opère comme dans l'exemple 1 en employant du fluorure de 5 tributyl-étain au lieu de chlorure de tributyl-étain. . EXEMPLE 3. On opère comme dans l'exemple 1, en employant de, l'oxyde de tributyl-étain au lieu du chlorure de tributyl-étain. EXEMPLE 4. 10 On opère comme dans l'exemple 1, en employant de l'acétate de tributyl-étain au lieu du chlorure de tributyl-étain. EXEMPLE 5. On utilise le procédé de l'exemple 1 pour former la composition suivante : 15 Pourcentages Constituants (en poids) Chlorure de tributyl-étain 10,00 fi Solution de résine acrylique (vendue sous la marque Acryloid B-66, contenant 40 fi de matières solides) 62,50 fi 20 Biphényle chloré (vendu sous la marque Arochlor 1242) 1,75 fi Toluène 25,75 fi EXEMPLES 6 A 80 On utilise lé procédé décrit dans l'exemple 5, en employant, 25 à la place du chlorure de tributyl-étain, du fluorure de tributyl-étain, de l'oxyde de tributyl-étain et de l'acétate de tributyl-étain respectivement dans les exemples 6, 7 et 8\ EXEMPLE 9. On utilise le procédé décrit dans l'exemple 5 pour préparer 30 la composition suivante : Pourcentages Constituants (en poids) Chlorure de tributyl-étain 10,000 fi Résine polyamide (vendue sous la marque 35 Krumbaar -Polyamid 1074) 6,177 fi Résine polyuréthane (vendue sous la marque Cargill 1285, contenant 60 fi de matières solides) 21,750 fi 6909086 2005225 Résine phénolique (vendue sous la marque Durez Resin 225) Xylène Alcool isopropylique 3,000 5 EXEMPLES 10 A 12. On utilise le procédé décrit dans l'exemple 9 en employant à la place du chlorure de tributyl-étain, du fluorure de tributyl-- étain, de l'oxyde de tributyl-étain et de l'acétate de tributyl-étain respectivement dans les exemples 10, 11 et 12. 10 EXEMPLE 13. On utilise le procédé décrit dans l'exemple 1 pour préparer la composition suivante : EXEMPLES 14 A 16. On utilise le procédé décrit dans l'exemple 13 en employant à la place du chlorure de tributyl-étain, du fluorure de tributyl-étain, de l'oxyde de tributyl-étain et de l'acétate de tributyl-25 étain respectivement dans les exemples 14, 15 et 16* Les polymères acryliques filmagènes employés dans les exemples peuvent être fabriqués suivant le procédé décrit dans le brevet des Etats-Unis d'Amérique N° 2 789 099 ou dans le brevet des Etats-Unis d'Amérique N° 2 983 7^7 • 30 Les polymères acryliques utilisés comme filmogènes dans l'in vention peuvent être préparés par polymérisation en solution d'un ester monomère, dans un solvant comme le benzène, l'acétone, l'acétate d'éthyle ou le propanol-2, en présence d'un initiateur comme le peroxyde de benzoyle, 1'azobis-isobutyronitrile ou l'hy-35 droperoxyde de ter-butyle. Le réglage du poids moléculaire se fait par le choix du solvant, de la température de polymérisation, de la proportion d'initiateur employée et de sa nature et par l'emploi d'un agent régulateur de chaîne, comme le ter-dodécylmercap-tan ou le chloroforme. La composition du mélange de polymérisa-40 tion en émulsion peut être indiquée comme suit : on prépare une Constituant s 15 Chlorure de tributyl-étain Pourc ent âge s (en poids) 10,00 fi Résine polyamide (vendue sous la marque Krumbaar Polyamid 1074, contenant 60 fi de matières solides) Toluène 26,00 fi 54,00 % 10,00 % 20 Alcool isopropylique 6909086 6" 2005225 émulsion de monomère à partir de 30 parties d'acrylate d'éthyle, de 70 parties d'eau et de 3 parties de laurylsulfonate de sodium. Tout en agitant 1'émulsion et en maintenant la température de la masse à 20°C, on ajoute rapidement 0,3 partie de persulfate de 5 potassium, puis 0,3 partie de métabisulfite de sodium. Dans l'intervalle de trente minutes, on peut élever la température de la masse jusqu'à environ 80 à 85°C. A ce point, la polymérisation est complète. La résine polyamide utilisée dans les exemples précédents est 10 celle qui porte la marque "Polyamid 1074" de la Société Lawter Chemical Co. de Chicago (Illinois) et qui est décrite dans la publication technique Krumbaar Resins de cette société. L'analyse spectroscopique infrarouge de cette résine fait apparaître des pics à 1400, 1480, 1600, 3000 et 3100 cm"1. 15 La résine de polyuréthane utilisée dans les exemples précé dents est vendue sous la marque "Cargill Urethane 1285" par la Société Cargill Co. et est décrite dans la publication Cargill intitulée Cargill Urethane 1285. L'analyse spectroscopique infrarouge de ce produit révèle des pics d'absorption à 1570 et 3100 cm-1 20 La résine phénolique utilisée dans les exemples précédents est vendue sous la marque "Durez Resin 225" par la Société Hooker Chemical Corporation, Durez Plastics Division, de North Tonawanda (New York). L'analyse spectroscopique infra-rouge de cette résine fait apparaître des pics d'absorption dans la région 1500 et 25 1620 cm""1. Les dérivés du tributyl-étain employés dans cette nouvelle composition sont ceux que l'on peut trouver dans le commerce. Un plastifiant, qui est inclus dans cette nouvelle composition est de préférence le biphényle chloré. On peut utiliser d'autres plasti-30 fiants non chlorés, comme le tricrésylphosphate, le triphénylphos-phite, le triphénylphosphate, etc. Ces compositions nouvelles ont été soumises à des essais pour tester leur effet répulsif sur les rongeurs et leur stabilité thermique. Dans ce but, on a enduit un câble de communication revê 35 tu de polyéthylène avec la composition préparée suivant les formules indiquées dans les exemples précédents. Le mode d'enduction utilisé est du type classique. Le poids d'enduit déposé est de 1'-ordre de 4 m g/cm . Le câble enrobé de polyéthylène employé est tin câble à deux conducteurs de section elliptique conforme à la norme 40 des Etats-Unis d'Amérique MIL-C-55 425. Le grand axe de l'ellipse 6909086 7. 2005225 mesure 3,175 mm et le petit axe 2,11 mm, La surface du câble est 2 estimée à 264 000 cm par kilomètre» Fréquemment, les expériences sur les agents répulsifs contre les rongeurs donnent des réponses variables suivant les conditions 5 réelles rencontrées sur le terrain. C'est pourquoi, les câbles enduits avec les compositions préparées dans les exemples précédents ont été placés dans trois territoires différents, 1'Arizona, le Nouveau Mexique et le Massachusetts pour déterminer leur efficacit dans des milieux réels. Le tableau X illustre la distribution des 10 morsures de rongeurs en raison de leur gravité et de leur nombre» Le témoin employé est un câble de communication non traité par l'agent répulsif. Le critère d'efficacité porte sur le nombre et la gravité des morsures faites dans l'enduit. L'attaque des rongeurs est jugée 15 par la gravité des dommages selon une échelle allant de 1 à 4. 1 - Dommage superficiel, grignotement de l'enveloppe : les mar ques de dents sont visibles mais ne pénètrent pas l'enve- 1oppe ext érieure. 2 - Dommage modéré : la morsure pénètre l'enveloppe extérieure, 20 mais aucun des fils conducteurs, ou leur isolant, n'est atteint. 3 - Dommage grave avec des morsures entamant suffisamment l'en veloppe pour qu'on observe une atteinte des isolants et des conducteurs, un seul des conducteurs, ou les deux, peut 25 être touché. 4 - Détérioration complète ï câble presque sectionné en deux; une épissure complète est nécessaire pour réparer le câble» Une analyse chimique a été faite sur chaque échantillon pour surveiller la concentration du constituant actif ou suivre le pou-30 voir répulsif» Le tableau qui suit illustre les résultats des essais faits sur le terrain et donne ouïe estimation de la durée d'efficacité basée sur la perte après exposition sur le terrain. TABLEAU I. Résultats d'essais sur composition répulsive enduite sur câble à gaine de polyéthylène. Distribution des morsures (par mois) Territoire Nouveau Mexique Animal Prédominant (Espèce) Nestomà (Woodrat) Age de 1'enduit Temp. °C Max Min Témoin 2 3 Nombre Arizona Massachusett s Sigmodon (Cotton rat); MulqtT (Me ado w Mouse) Agent répulsif 4 mg/cm* _J 2 3 4 1 moi s 41 27 - - 2 8 - _ 2 moi s 23 -19 48 17 - - 1 2 - - 3 mois 29 -12 18 2 - - - - - - 4 mois 40 -10 17 12 - - 2 2 - - 5 moi s 42 - 1 83 - - - 3 2 ■ - - 6 mois 47 - 6 18 - - - 5 — - — morsures en 1 an 767 163 18 46 20 1 mois 3 _ _ _ _ _ _ _ 2 mois 29 -14 2 - - - 5 - - - 3 mois 31 - 6 12 - - - - ■ - - - 4 mois 32 - 3" 3 - - - - - - - 5 mois 34 - 1 2 - - - - - - - 6 moi s 45 - 1 4 - - - - - - — morsures en 1 an 41 5 2 mois 19 -17 210 7 9 _ 13' _ _ _ 5 mois 39 - 9 63 - - - 1 - - ■ - 6 moi s 4o - 4 42 _ _ — 2 — _ — morsures en 1 an 435 10 9 32 O -O o vO o CD O œ NO O O Cn K) NJ Ln 6909086 9. 2005225 Au Nouveau Mexique, pendant un an d'expérience sur le terrain comme on le voit sur le tableau X, le câble témoin a subi 9^8 morsures tandis qu'un câble enduit avec la composition décrite dans l'exemple 1 n'a subi que 68 morsures. Dans 1'Arizona, le témoin a 5 subi 41 morsures et un câble enduit avec la composition suivant l'invention n'a subi que 5 morsures» Dans le Massachusetts, le témoin a subi 454 morsures au cours de l'année tandis que le câble enduit avec la composition décrite dans l'exemple 1 n'a subi que 32 morsures. 10 Pour tester la perte en agent répulsif par exposition aux températures élevées pendant des durées prolongées dans les conditions rencontrées sur le terrain, on enduit 750 mètres de câble de section elliptique gainé de polyéthylène avec des compositions préférées préparées suivant le procédé décrit dans l'exemple 1 et 15 on les expose dans la zone du Canal de Panama. Le tableau suivant illustre le fait que la perte en constituant actif dans la composition, dans un intervalle de huit mois, n'est que de 7,75 à 7,80fô Perte en constituant actif , sur un intervalle de huit mois Pourcentage de chlorure de Pourcentage de tributyl-étain dans la perte en chlorure Mois expirés pellicule initiale de tributyl-étain 1,29 mg/cm? 1,20 f* 2,61 mg/cm 1,80 fà . 1,29 mg/cm? 7,20 % 2,6l mg/cm 5 , 00 6ja „ 1,29 mg/cm^ 7,80 2,61 mg/cm 7,75 9 0 Les compositions nouvelles suivant l'invention peuvent être appliquées directement sur le câble gaîné de polyéthylène sans 20 préparation de surface spéciale. On obtient une bonne adhérence par nettoyage de la surface avec un solvant pour enlever l'huile et les impuretés physiques. La pellicule a une résistance à la traction suffisante pour permettre un gainage par compression et par retrait, présentant une adhérence capillaire maximum sur le 25 polyéthylène, la pellicule obtenue se rétrécissant et séchant pour donner une enveloppe serrant le fil. Ceci donne un enduit dur et bien adhérent. Dans le tableau ci-après, on constate que le câble enduit sous forme d'un fil à deux brins n'a pas autant de souplesse, en 6909086 10. 2005225 particulier après vieillissement thermique, que le fil à un seul brin. La structure mécanique du fil à deux brins gêne le mouvement du câble. Le tableau II illustre l'efficacité des compositions décrites 5 dans les précédents exemples dans leur effet répulsif sur les rongeurs, et le pouvoir adhésif d'une couche des compositions préparées dans chacun des exemples appliquée en enduit sur des câbles à gaîne de polyéthylène. 10 enduit sur des mandrins de diamètre de plus en plus petit jusqu'à ce qu'on constate un craquement ou un fendillement local sur le côté tendu de l'enduit. On n'accepte aucun écaillement pour des repliements acceptables» Un repliement à 180° indique que l'on peut replier un fil enduit, à 180° sur lui-même sans craquement 15 local. Les épreuves de repliement sur mandrins sont effectuées sur un appareil de Gardner. Cet appareil comporte neuf tiges d'acier plaqué, laminé à froid, dont les diamètres sont respectivement de 25,4 mm, 19,05 mm, 12,70 mm, 11,11 mm, 9»52 mm, 7»9^ mm, 6,35 mm, 4,76 mm et 3>175 mm. Le pouvoir adhésif et la souplesse des pelli-20 cules séchées de compositions préparées dans les précédents exemples, se déterminent en repliant un fil à gaîne de polyéthylène enduit de chacune des compositions respectives autour d'une tige de mandrin. On examine ensuite l'enduit pour déceler les craquements sur toute la zone de pliage. La souplesse et l'adhérence sont mesurées en enroulant le fil TABLEAU XI. Comparaison de souplesse Câble à double brin. Composition d'enduit Temps de vieillissement Température Diamètre minimum de mandrin Exemple 1 2-5 jours 11 » 30 °C 42°C Repliement à 180° 50,8 à 63,5 mm Exemple 5 2-5 11 30°C 42 °C Repliement à 180° 28,6 à 63,5 mm Câble à un seul brin Exemple 1 18 jours 52 " 6 " 30°C 30 °C 42°C Repliement à 180° 4,75 mm 4,75 mm 6909086 Les compositions suivant l'invention ont de plus été éprouvées pour leur pouvoir répulsif sur les rongeurs en utilisant des épreuves normalisées. L'efficacité des compositions préparées dans les exemples précédents a été déterminée avec des tests utilisant 5 des barrières. Pour ces essais, on applique d'abord un enduit de chacune de ces compositions sur des substrats de toile d'emballage On en confectionne des barrières enduites de pellicules adhérentes de compositions suivant l'invention qu'on utilise pour séparer des rats et des souris privés de nourriture de mélanges alimentaires 10 d'avoine concassée et de bouillie pilée. Les rats sont tenus à proximité de la nourriture séparée par la barrière répulsive pendant une durée de seize à dix-huit heures, c'est-à-dire que les a-nimaux doivent franchir la barrière enduite de composition répulsi ve pour obtenir leur nourriture. On considère qu'une barrière est 15 pénétrée quand un animal témoin y a fait un trou discernable. En général, on utilise dix animaux dans chaque essai. Les animaux uti lisés dans les essais sont des souris domestiques (Mus musculus) et des rats (Norway rats)» Les résultats des essais sont portés dans le tableau III dans la colonne "Efficacité des compositions". 20 En outre, les nouvelles compositions suivant l'invention ont été éprouvées du point de vue de leur pouvoir adhésif en revêtant avec chaque composition des câbles à gaîne de polyéthylène et en soumettant les câbles enduits à des essais de repliement sur mandrins comme il a été indiqué ci-dessus pour la composition de 1'-25 exemple 1. 2005225 TABLEAU IIX. Pouvoir répulsif et adhésif des compositions préparées dans les exemples 1 à 16. Exemple Nc 1 2 3 4 5 6 7 8 9 10 11 12 13 14 15 16 Efficacité des compositions (pouvoir répulsif) 100 °/o souris 60-90 $> 100 souri s 80 io 80-100 % 60-80 fo 40-100 fi 80 fi 80-100 io 60-80 °/o 50-60 °/o 80 fi 80-100 io 60-80 $ 40-50 io Pouvoir adhésif Diamètre minimum du mandrin (après séchage 18 .jours) 180° 6,35 mm 12,70 12,70 12,70 12,70 180° 180° 180° 180° 180° 12,70 12,70 12,70 Poids moyen ag/.cm^ kg/km 3,9 '8,5 4,6 3,9 3,9 8.5 4.6 3,9 3,9 8.5 4.6 3,9 3,9 8.5 4.6 3,9 O vO o -o o 00 o 4,23 8,46 5,1 4,23 4,23 8,46+ 5,1 4,23 4,23 8, 46+ 4,23 4,23 4,23 8,46 + 5,1 4,23 NT ho o o Cn NO K) Cn 6909086 13. 2005225 En conclusion, les compositions suivant l'invention ont un bon pouvoir adhésif sur polyéthylène de haute densité non traité, permettant de constituer un vernis résistant et durable, ayant u-ne souplesse suffisante pour résister à un enroulement sur mandrin 5 d'un diamètre de 25,4 mm ou inférieur sans donner de craquelures du côté comprimé ni d'écaillage du côté tendu, ces compositions conservant en outre leur constituant actif de manière à fournir une durée d'efficacité convenable. 6909086 14. 2005225 - REVENDICATIONS. - 1 - Une composition à effet répulsif sur les rongeurs» caractérisé en ce qu'elle comprend une dispersion uniforme dans une substance organique filmogène d'un constituant actif dérivé du 5 tributyl-étain, de formule (C^H^)^Sn Q., dans laquelle Q. représente un radical chlorure, fluorure, oxyde ou acétate. 2 - Une composition suivant la revendication 1, caractérisée en ce que la substance organique filmogène est un caoutchouc chloré. 10 3 - Une composition suivant la revendication 1, caractérisée en ce que la substance organique filmogène est une résine poly-acrylique. 4 - Une composition suivant la revendication 1, caractérisée en ce que la substance organique filmogène est une résine poly- 15 amide « 5 - Une composition suivant la revendication 1, caractérisée en ce que la substance organique filmogène est une résine de poly-uréthane. 6 - Une composition à effet répulsif sur les rongeurs carac- 20 térisée en ce qu'elle renferme comme constituant actif 10 à 25 °h en poids, par rapport au poids de la composition, d'un dérivé du tributyl-étain, au moins une substance organique filmogène, au moins un plastifiant de cette substance organique filmogène et au moins un solvant de la substance filmogène. 25 7 - Une composition suivant la revendication 6, caractérisée en ce que le dérivé du tributyl-étain est le chlorure de tributyl-étain et la substance organique filmogène est un caoutchouc chloré 8 - Une composition suivant la revendication 6, caractérisée en ce que le dérivé du tributyl-étain est le fluorure de tributyl- 30 étain et la substance organique filmogène est un caoutchouc chloré 9 - Une composition suivant la revendication 6, caractérisée en ce que le dérivé du tributyl-étain est l'oxyde de tributyl-étain et la substance filmogène est un mélange de caoutchouc chloré, de résine polyuréthane, de résine polyamide et de résine phé- 35 nolique. 10 - Une composition suivant la revendication 6, caractérisée en ce que la substance organique filmogène est une résine polyamide. 11 - Une composition à effet répulsif sur les rongeurs, carac- 40 térisée en ce qu'elle contient du chlorure de tributyl-étain, à 6909086 " 2005225 raison de 10 à 25 $o du poids de la composition, du caoutchouc chloré à raison de 25 à hO fî>, du biphényle chloré à raison de 10 à hO et un solvant de la composition à raison de 18 à ho fo. 12 - Une composition à effet répulsif sur les rongeurs, carac-5 térisée en ce qu'elle contient approximativement 16 /à de chlorure de tributyl-étain, 35 5» de caoutchouc chloré, 26 'jo de plastifiant et 25 /ô de solvant» 13 - Un article conducteur de l'électricité à effet répulsif sur les rongeurs, caractérisé en ce qu'il est formé d'un conduc- 10 teur d'électricité, d'une pellicule de polymère servant de gaîne à ce conducteur et en contact étroit avec lui, cette pellicule étant recouverte d'une couche de la composition suivant la revendication 1, adhérant à la pellicule de polymère. 14 - Un article conducteur de l'électricité à effet répulsif 15 sur les rongeurs, caractérisé en ce qu'il est formé d'un fil de matériau conducteur de l'électricité, d'une couche de polyéthylène enrobant le fil et de la composition suivant la revendication 1 recouvrant la gaîne de polyéthylène qui enrobe le fil, le conducteur étant caractérisé en ce que la composition suivant 'la reven-20 dication 11 adhère au polyéthylène.